"光反射材料を形成する方法であって、繊維または布地基材を提供すること、および前記基材上の結晶構造体内に複数の粒子を集合させることを含み、前記粒子の大きさは、前記光反射材料の少なくとも1つの所望の反射光波長に基づいて選択される、方法。前記提供することの後かつ前記集合させることの前に前記基材を処理して、前記基材の親水性を高めること、または前記基材を親水性にすることをさらに含む、請求項1に記載の方法。前記基材を処理して前記基材を親水性にすることは、前記基材を紫外光、X線放射、または両方に露出することを含む、請求項2に記載の方法。前記基材を紫外光、X線放射、または両方に露出することは約1時間行われる、請求項3に記載の方法。結合材料を前記結晶構造体に付与して、少なくとも部分的にコロイド粒子を囲む空隙が前記結合材料で少なくとも部分的に充填され、前記結晶構造体が前記基材に実質的に結合されるようにすることをさらに含む、請求項1から4のいずれか一項に記載の方法。前記結合材料は、重合体ベース/タンパク質ベースの溶液である、請求項5に記載の方法。前記結合材料は、絹フィブロインを含む、請求項5に記載の方法。前記複数の粒子をエッチングして、前記結晶構造体内に空気球を得ることをさらに含む、請求項5から7のいずれか一項に記載の方法。前記複数の粒子の前記大きさは、前記結合材料の屈折率に基づいてさらに選択される、請求項5から8のいずれか一項に記載の方法。前記基材は、絹を含むかまたは絹である、請求項1から9のいずれか一項に記載の方法。第2の結合材料を前記結晶構造体上に付与することをさらに含む、請求項5から10のいずれか一項に記載の方法。前記基材は、フィルム、泡、被膜、スポンジおよび繊維からなるグループから選択される形態である、請求項1から11のいずれか一項に記載の方法。前記結晶構造体は、面心立方格子FCC構造体、六方最密構造体HCP、体心立方構造体、および単純な立方構造体からなるグループから選択される周期構造体を有する、請求項1から12のいずれか一項に記載の方法。前記複数の粒子を集合させることは、対流自己集合に基づく、請求項1から13のいずれか一項に記載の方法。前記複数の粒子は、ポリスチレン球、生分解性コロイド球、シリカコロイド球、チタニアコロイド球、およびタンパク質コロイド球からなるグループのうちの1つを含む、請求項1から14のいずれか一項に記載の方法。前記所望の反射光波長は、少なくとも1つの可視光波長、少なくとも1つの紫外光波長、少なくとも1つの赤外光波長、またはこれらの組み合わせである、請求項1から15のいずれか一項に記載の方法。前記コロイド粒子の前記大きさは、少なくとも前記光反射構造体の第2の所望の反射光波長に基づいて選択される、請求項1から16のいずれか一項に記載の方法。繊維または布地基材と、前記基材上の結晶構造体内に集合した複数の粒子とを備え、前記複数の粒子の大きさは、光反射構造体の所望の反射光波長を生成するように選択される、光反射構造体。前記複数の粒子を囲む空間を少なくとも部分的に充填するように構成された結合材料をさらに備える、請求項18に記載の構造体。前記結合材料は、重合体ベース/タンパク質ベースの溶液である、請求項18または19に記載の構造体。前記結合材料は、絹フィブロインを含む、請求項18または19に記載の構造体。前記複数の粒子は、前記結晶構造体内の空気球により置き換えられる、請求項18から21のいずれか一項に記載の構造体。前記複数の粒子の前記大きさは、前記結合溶液の屈折率に基づいてさらに選択される、請求項19から22のいずれか一項に記載の構造体。前記基材は、絹を含むかまたは絹である、請求項18から23のいずれか一項に記載の構造体。前記結晶構造体を完全にまたは部分的に被覆する被覆層をさらに備える、請求項19から24のいずれか一項に記載の構造体。前記基材は、フィルム、泡、被膜、スポンジおよび繊維からなるグループから選択される形態である、請求項18から25のいずれか一項に記載の構造体。前記結晶構造体は、面心立方格子FCC構造体、六方最密構造体HCP、体心立方構造体、および単純な立方構造体からなるグループから選択される周期構造体を有する、請求項18から26のいずれか一項に記載の構造体。前記複数の粒子は、ポリスチレン球、生分解性コロイド球、シリカコロイド球、チタニアコロイド球、およびタンパク質コロイド球からなるグループのうちの1つを含む、請求項18から27のいずれか一項に記載の構造体。前記所望の反射光波長は、少なくとも1つの可視光波長、少なくとも1つの紫外光波長、少なくとも1つの赤外光波長、またはこれらの組み合わせである、請求項18から28のいずれか一項に記載の構造体。前記複数の粒子の前記大きさは、少なくとも前記光反射構造体の第2の所望の反射光波長を生成するように選択される、請求項18から29のいずれか一項に記載の構造体。以下の詳細な説明において、添付の図面を参照する。図面は説明の一部を構成する。図において、通例、同様の符号は、文脈上他のものを示すのでない限り、同様の構成要素を示す。詳細な説明、図面および特許請求の範囲において説明する実施例としての実施形態は、限定を意図するものではない。本明細書に示す主題の精神および範囲から逸脱することなく、他の実施形態が用いられてもよく、また他の変更がなされてもよい。本明細書に一般的に説明され、図に示された本開示の態様は、そのすべてが本明細書おいて明示的に企図されている様々な異なる構成で配列、置換、結合、分離および設計可能であることが容易に理解されるであろう。構造色という用語は、赤外、可視または紫外域における少なくとも1つの波長の光または電磁放射を含む。オパール構造体という用語は、適度に大きさの揃った球が最密面に格納されて、数百ナノメートルの特徴的な寸法に積層されたものを示す。逆オパール構造体という用語は、配列要素が取り除かれてその場所に球状空隙、穴または空気球を残したオパール構造体を示す。球状空隙は、最密格納されて固体壁で囲まれている。構成本発明の様々な実施形態は、光反射材料を対象とする。材料は、固体基材、および固体基材に接する結晶構造体内に集合した複数の粒子を備えてよい。材料は、結晶構造体における複数の粒子間の空間内に配置された結合材料をさらに備えてよい。材料は、結晶構造体を被覆または部分的に被覆する被覆層をさらに備えていていもよい。材料は、オパール構造体または逆オパール構造体を備えてもよい。逆オパール構造体を備える材料では、複数の粒子はもはや材料内に存在しない。すなわち、光反射材料は、固体基材、および固体基材に接する結晶構造体内に集合した複数の空間、穴、または空気球を備えてもよい。光反射材料は、従来の染料や顔料を含まないので、優れた耐久性および退色耐性を示す。また、光反射材料の製造では、従来の染色方法で通常使用される有毒化学物質または大量の水を必要としない。したがって、このような光反射材料は無毒である。さらに、このような光反射材料による構造色は、従来の顔料による通例の色よりも明るく、またより深くまで浸透する。さらに、このような光反射材料による構造色には、偏光、虹色、および角度に応じた可視性等、さらなる独特の視覚特性を伴うことが多い。一般に、固体基材は、どのような固体基材であってもよい。一般に、固体基材は、任意の大きさおよび形状であってもよい。固体基材の形状の例には、フィルム、泡、被膜スポンジまたは繊維がある。一般に、固体基材は、一次元形状、2次元形状、または3次元形状であってもよい。固体基材は、繊維や糸等の一次元形状であってもよい。固体基材は、シート、平面または布地等、2次元であってもよい。固体基材は、網等の3次元であってもよい。固体基材は、繊維や布地であってもよい。布地は、1本または複数本の繊維でできていてもよい。繊維や布地は、生物型、自然型、または合成型、すなわち、綿、ポリエステル、ナイロン、ダクロン、スパンデックス、絹等を含んでもよいし、それら自体であってもよい。固体基材は、疎水面または親水面を有していてもよい。固体基材と複数の粒子との特定の組み合わせによるいくつかの実施形態では、親水面により、結晶構造体の集合が容易になる。複数の粒子は、一般に球状であるが、どのような形状であってもよい。複数の粒子は、大きさおよび形状が一様である。複数の粒子の直径は、約100nmないし約1,000nmであってもよい。直径の具体的な例として、約100nm、約200nm、約300nm、約400nm、約500nm、約600nm、約700nm、約800nm、約900nm、約1,000nm、およびこれらの値のいずれか2つの間の範囲がある。光反射材料は、1または複数の波長の光を反射することができる。例えば、所望の反射光波長は、少なくとも1つの可視光波長、少なくとも1つの紫外光波長、少なくとも1つの赤外光波長、または、これらの組み合わせであってもよい。複数の粒子の直径は、光反射材料に影響を与えうるか、または光反射材料に特定の光反射特性を伝えるように、選択されうる。例えば、ある大きさの複数の粒子からなる光反射材料が、第1の色の可視光を反射し、第2の大きさの複数の粒子からなる他の光反射材料が、第2の色の可視光を反射してもよい。第3の大きさの複数の粒子からなる光反射材料が、赤外光または紫外光を反射してもよい。光反射材料は、色付きに見えることがある。例えば、光反射材料は、赤、オレンジ、黄、緑、青、藍、またはバイオレット色に見えることがある。光反射材料は、複数の角度から見て一様に見えることがあり、または複数の角度から見て異なる色やパターンに見えることがある。一般に、複数の粒子は、任意の物質から形成されていてもよい。例えば、複数の粒子は、有機であっても無機であってもよい。逆オパール構造体の物質について、複数の粒子は、逆オパール構造体を作製するために、オパール構造体から容易に除去可能な物質からなることが望ましい。複数の粒子は、少なくとも1つの重合体からなるものとしてもよい。重合体の例としては、ポリスチレン、タンパク質、およびポリスチレン-b-ポリ2-ビニルピリジンPS-P2VP溶液、エポキシ樹脂等の重合体溶液から得られる他の重合体がある。複数の粒子は、シリカ、チタニア、酸化亜鉛等からなるものであってもよい。ある実施形態において、複数の粒子は、生分解性物質からなるか、あるいは、生分解性物質を含んでいてもよい。ある実施形態において、複数の粒子は、少なくとも1つまたは複数の溶媒に可溶であってもよい。一般に、複数の粒子は、任意の結晶構造体内に配列されてもよい。結晶構造体は、2次元または3次元であって、複数の粒子の2つ以上の層を含んでもよい。結晶構造体の例として、面心立方格子構造体FCC、六方最密構造体HCP、体心立方構造体、単純な立方構造体または任意の他の周期構造体がある。結合材料は、複数の粒子の周囲の空間、空隙、穴または空気球を完全に、あるいは少なくとも部分的に充填するものであってもよい。結合材料は、構造体の構造的完全性thestructuralintegrityを向上させることができる。結合材料は、実質的に結晶構造体を基材に結合することができる。一般に、結合材料は、どのような物質であってもよい。例えば、結合材料は、少なくとも1つの重合体を含むものであってもよい。結合材料は、1つのタンパク質または複数のタンパク質を含んでいてもよい。結合材料は、1または複数の重合体と1つまたは複数のタンパク質との混合物であってもよい。結合材料の例として、絹フィブロインがある。ある実施例において、結合材料は水溶性である。他の溶液は、SU-8フォトレジストエポキシベースのネガ型フォトレジスト、紫外UV硬化樹脂等を含んでいてもよい。ある実施形態において、被覆層は、被覆層のない同一物質に比べて、退色を減少させ、かつ/または、オパールもしくは逆オパール構造体を、物理的損傷から保護することができる。一般に、被覆層は、どのような物質からなるものであってもよい。被覆層は、有機または無機であってよい。被覆層は、少なくとも1つの重合体からなるものであってもよい。ある実施形態において、被覆層および固体基材は、同一の物質からなるものであってもよい。例えば、被覆層および固体基材は、双方とも絹であってもよく、双方ともポリエステルであってもよい。また、被覆層は、シリカ、チタニア、PMMAポリ-メタクリル酸メチル等からなる材料を含んでもよい。ある実施形態において、被覆層および結合材料は、同一物質からなるものであってもよい。例えば、被覆層および結合材料は、いずれも絹フィブロインであってもよい。ある実施例においては、被覆層材料は水溶性である。他の溶液は、ポリスチレン-b-ポリ2-ビニルピリジンPS-P2VP溶液、エポキシ樹脂等を含んでよい。あるいは、化学反応またはゾル-ゲルプロセスにより、チタニアまたはシリカ逆オパールを合成することもできる。製造方法本発明の追加の実施形態は、光反射材料の製造方法についてのものである。本方法は、固体基材を提供すること、および固体基材と複数の粒子を接触させ、固定基材上の結晶構造体中に粒子を集合させることを含んでもよい。本方法は、固体基材を処理して、接触することに先立ち、固体基材の親水性を向上させることをさらに含んでもよい。他の実施例において、その処理により、基材が親水性を帯びる結果となってもよい。本方法は、光反射材料の所望の反射光波長に基づき、複数の粒子の大きさを選択することを、さらに含んでもよい。所望の反射光波長は、少なくとも1つの可視光波長、少なくとも1つの紫外光波長、少なくとも1つの赤外光波長、あるいはそれらの組み合わせであってもよい。さらに、本方法は、結合材料の屈折率に基づき、複数の粒子の大きさを選択することを含んでもよい。これにより、反射光波長バンドギャップは、格子定数複数の粒子の直径に関するおよび結合材料の屈折率に関係する。所望の反射光波長が与えられれば、粒子の直径が決定可能である。例えば、ポリスチレン屈折率n=1.59コロイド結晶について、λ=a/0.6、かつであり、ここで、λは反射光波長、dは粒径である。得られた絹フィブロイン逆オパールには、2つのストップバンドがあり、結果として2つの反射光波長がある。接触することは、複数の粒子を溶液中に分散または懸濁させ、分散体、懸濁体またはコロイドを形成すること、分散体、懸濁体またはコロイドを固体基材に付与すること、および溶液を気化させることを含んでもよい。ある実施形態において、溶液を気化させることは、溶液を過熱すること、溶液を真空下におくこと、またはこれらの双方を含んでもよい。形成された結晶構造体は、面心立方FCC構造体、六方最密構造体HCP、体心立方構造体、単純な立方構造体または他の任意の周期構造体であってもよい。形成された結晶構造体は、対流自己集合convectiveselfassemblyに基づいて形成されてもよい。本方法は、結合材料を結晶構造体に付与して、オパール構造体を形成することをさらに含んでもよい。結合材料が、結晶構造体内の複数の粒子を囲む空隙を部分的にあるいは完全に充填するように付与されてよい。結合材料が付与されて、複数の粒子が実質的に固体基材に結合されてもよい。本方法は、結晶構造体上に第2の結合材料を付与することをさらに含んでもよい。第2の結合材料は、第1の結合材料と同一あるいは第1の結合材料と異なるものであってもよい。第2の結合材料は、第1の結合材料の付与後に、付与されてもよい。本方法は、複数の粒子をオパール構造体から除去して、逆オパール構造体を形成することをさらに含んでもよい。ある場合においては、除去することは、エッチングと呼ばれることがある。複数の粒子は、一般的に任意の方法により除去可能である。除去方法は、加熱すること、あるいは溶液を付与することを含む。特定の1つまたは複数の溶液の選択は、複数の粒子を形成する材料に基づくものであってもよい。例えば、ポリスチレンまたはPMMAポリ-メタクリル酸メチルからなる複数の粒子は、テトラヒドロフラン溶液を付与することにより除去されてもよい。シリカおよびチタニアからなる複数の粒子については、複数の粒子はフッ化水素酸を付与することにより除去可能である。酸化亜鉛製の複数の粒子については、複数の粒子は塩酸または硫酸を付与することにより除去可能である。本方法は、オパール構造体または逆オパール構造体上に、被覆層を部分的または完全に付与することをさらに含んでもよい。本方法は、被覆層を重合させることをさらに含んでもよい。ある実施例においては、被覆層は、固体基材と同じ材料を含んでいる。固体基材は、固体基材の親水性を向上させるために、一般的に任意の方法で処理可能である。固体基材は、処理前の最初の親水性、および処理後の最終的な親水性を有し、最終的な親水性は最初の親水性よりも高い。ある実施例においては、最初の親水性が負でありすなわち、固体基材が疎水性、最終的な親水性が正であるすなわち、固体基材が親水性。このような処理例としては、紫外光への露出、X線放射への露出、またはその双方がある。露出は、一般的に任意の継続時間の間実行されてよい。継続時間の例として、約5分、約10分、約20分、約30分、約40分、約50分、約60分、およびこれらの値の任意の2つの間の範囲がある。光反射材料は、物理的形状を変更するようにさらに処理されてもよい。例えば、繊維を織って布地としてもよい。以下の実施例は、本発明の様々な実施形態を説明するために提供される。以下の本実施例において開示された技法は、本発明の実施においてうまく機能すると発明者らが見出した技法を表すことが、当業者には正しく理解されるであろう。ただし、本開示に照らして、開示された特定の実施形態を様々に変更して、本発明の精神および範囲から逸脱することなく同様または類似の結果が得られることが、当業者には正しく理解されるであろう。実施例1:再生絹フィブロイン溶液の調製図15は、絹フィブロイン溶液を得るための手順を示す概略流れ図である。本手順は、収穫された繭1502を浄化することから始まる。繭は、セリシンを含んでいる。セリシンは、絹フィブロイン繊維を結合している。作業1504では、5重量炭酸ナトリウム水溶液で繭1502を約45分煮ることにより、繭のフィブロイン糸からセリシンが除去された。そして、得られたフィブロイン束は、脱イオン水で複数回徹底的に洗浄され、一晩乾燥させて絹繊維/フィブロイン1506を形成した。乾燥された絹フィブロイン1506は、約40°Cの臭化リチウム約9.3Mの飽和溶液中に約1時間溶解され、絹フィブロイン溶液1508が形成された。そして、作業1510では、絹フィブロイン溶液1508より臭化リチウム塩が、水ベースの透析カセットで約3日間抽出された。残った粒子は、遠心分離で除去された約10,000rpmで約15分。本手順により、優れた品質と安定性を備えた4w/v絹フィブロイン溶液が作製された。希釈された約1w/v絹フィブロイン溶液1512は、4w/v絹フィブロイン溶液を希釈することにより得られた。実施例2:絹フィブロインオパール構造体の作製布地基材が用意され、紫外光を約1時間照射して、布地の親水性を向上させた。コロイド懸濁液内の市販の単分散ポリスチレンラテックス球が、布地上に配置されて沈殿した。懸濁液は、2~4時間、約40Cに加熱されて溶液が除去され、布地上にコロイド結晶構造体が得られた。本方法は、対流自己集合によって、布地の広範な表面にわたり粒子が良好に整って密集した層を形成するのに有効であった。図13に本方法を図示する。実施例1の再生絹フィブロイン溶液が布地上に注がれ、絹フィブロインがコロイド微小球粒子間の空隙に染み込み、絹フィブロインオパール構造体106を形成した。図1に、最初の基材、集合した結晶構造体、およびオパール構造体を示す。実施例3:絹フィブロイン逆オパール構造体の作製実施例2の絹フィブロインオパール構造体は、エッチングマスクとして絹フィブロイン溶液を有効に用いてさらに処理された。ポリスチレンコロイド粒子は、エッチングされ、テトラヒドロフラン処理で除去されて、布地上に絹フィブロイン逆オパール構造体108が形成された。図1に、オパール構造体から逆オパール構造体への転換について示す。布地を絹フィブロインでさらに被覆して、逆オパール構造体上面の被覆層を形成した。図2に、オパールまたは逆オパール構造体を有するとともに被覆層204に被覆された、繊維202の立体図を示す。実施例4:異なる大きさのコロイド粒子を用いた逆オパール構造体の形成直径240nm、500nm、600nmおよび700nmの市販の粒子を用いて、異なる内部穴寸法の絹フィブロイン逆オパール構造体が作製された。4種の異なる大きさの材料が、走査型電子顕微鏡を用いて分析された。内部球状穴径の大きさが、コロイド粒子の元の大きさと比べて、約20から30縮小したことが分かった。例えば、直径240nmのコロイド粒子を用いて、結果的に、内部穴径約210nmの逆オパール構造体が得られた。さらに、絹フィブロイン逆オパールは、内部空気球および絹フィブロイン殻を含む外球を具備した3次元集合構造による絹フィブロイン殻の重なりとして、うまく説明できることが分かった。図3は、絹フィブロイン306内の2つの球302および304の球状穴の様々な大きさを示す。図面の左側に示された球体302について、308は絹フィブロイン殻を示し、310は内球の直径d、312は外球の直径Dを示す。逆オパール構造体の格子定数は、a=sqrt2×Dとして算出される。格子定数は、逆オパール構造体の結晶格子における隣接した空気球間の距離である。表1は、様々なコロイド粒子で形成された逆オパール構造体の走査型電子顕微鏡画像から得られる直径の実測値を示す。これらの結果から、最初の重合体球の粒子の大きさを変えることにより、絹地上に様々な逆オパール構造体を容易に作製可能であることが分かる。実施例5:走査型電子顕微鏡画像図4aは、240nm粒子を用いて絹地上に形成された面心立方FCCコロイド結晶の走査型電子顕微鏡画像402である。電子ビームエネルギを約10kV、倍率を約30,000倍に設定した。画像402について算出された格子定数は、a=sqrt2×d=sqrt2×240nm=340nmである。挿入画像404は、画像402のFCCコロイド結晶の高速フーリエ変換を示す。挿入画像404により、長距離秩序化FCC構造体が高品質であることが確認される。図4bは、240nmコロイド粒子を用いて作製した絹フィブロイン逆オパール構造体の走査型電子顕微鏡画像406である。本作成方法は、図1を参照して述べた方法と実質的に同一であった。電子ビームエネルギを約5kV、倍率を約40,000倍に設定した。図4cおよびdは、700nmコロイド粒子を用いて作製した絹フィブロイン逆オパール構造体の、別の倍率での走査型電子顕微鏡画像408、410をそれぞれ示す。電子ビームエネルギを約5kVとした。画像408を倍率3,000倍で示し、画像410を倍率10,000倍で示す。挿入画像412は、図4cの構造体の高速フーリエ変換を示す。挿入画像412により、絹フィブロイン逆オパールが高品質であることが確認される。図4eは、600nmコロイド粒子を用いて形成した、絹フィブロイン逆オパール構造体の走査型電子顕微鏡画像414である。本作成方法は、図1を参照して説明した方法と実質的に同一であった。電子ビームエネルギを約5kV、倍率を約10,000倍に設定した。図4fは、500nmコロイド粒子を用いて形成した、絹フィブロイン逆オパールの走査型電子顕微鏡画像416を示す。本作成方法は、図1を参照して説明した方法と実質的に同一であった。電子ビームエネルギを約5kV、倍率を約10,000倍に設定した。実施例6:逆オパール構造体によって作製された様々な色240nmコロイド結晶の明視野光学顕微鏡法では、緑光反射が見られた。240nmコロイドテンプレートを用いて作製した絹フィブロイン逆オパール構造体の光学顕微鏡画像では、紫光反射が見られた。絹フィブロイン逆オパール構造体の光学顕微鏡画像は、以下の色の反射を示した。これらの結果から、最初の重合体球体の粒径を変えることにより、様々な可視色の布地が容易に作成可能であることが分かる。240nm絹フィブロイン逆オパール構造体について観測された紫色が第1バンドギャップから生じ、500nm絹フィブロイン逆オパール構造体について観測された紫色が第2バンドギャップから生じることが、発明者により認識されている。実施例7:光学反射スペクトル図5aに、垂直光での光学反射スペクトル502、504、505を示す。スペクトルは、オーシャンオプティクス社製の2000分光計を用いて測定された。Y軸は、反射した光の百分率である。スペクトル502は240nmコロイド結晶について、スペクトル504は240nm絹フィブロイン逆オパール構造体について、スペクトル505は240nm絹フィブロインオパール構造体についてのものである。コロイド結晶スペクトル502の反射ピークが、緑色が観測されることになる約560nmであることが観測された。絹フィブロイン逆オパール構造体スペクトル504につき、可視観測される紫色に対応して、反射ピークの位置は約430nmである。絹フィブロインオパール構造体スペクトル505につき、反射ピークの位置は約580nmである。したがって、例えば、同じ大きさのコロイド粒子を用いて形成した絹フィブロインオパール構造体および絹フィブロイン逆オパール構造体間で構造色を調整できることを観測できる。240nmコロイド結晶により、約560nm緑色の反射スペクトルのピークが得られる。絹フィブロインを用いて240nmコロイド結晶の空隙に染み込ませることにより、得られた絹フィブロインオパール構造体は、約580nm赤色にずれた反射ピークとなる。コロイド粒子をエッチングして空気球を得ることにより、得られた絹フィブロイン逆オパール構造体は、約430nm青色にずれた反射ピークとなる。図5bは、垂直光入射での光学反射スペクトル506、508、510を示す。スペクトル506、508、510は、それぞれ500nm、600nm、700nmのコロイド粒子を用いて作製した絹フィブロイン逆オパール構造体である。反射スペクトル506、508、510のピークはそれぞれ約430nm、520nm、および610nmであり、そのような逆オパール構造体の視認される紫色、緑色、赤色に一致していることが観測可能であった。したがって、構造色は、例えば絹フィブロイン逆オパール構造体を作製する際に、コロイド粒子の大きさを変えることにより調整可能であることが観測できる。コロイド粒子の色と大きさとの相関は、図5bのスペクトルで観測可能である。図5bのスペクトル506、508、510を図5aのスペクトル502、504、505と比較することにより、反射強度/反射率値が、図5bのスペクトルよりも図5aのスペクトル502、504、505において強いことが、観測された。例えば、スペクトル508の反射率値が約50であるのに対し、スペクトル504の反射率値は約80である。理論に縛られる意図ではないが、発明者は、図5aにおけるスペクトル502、504、505の反射ピークが、FCC構造体/オパールの一次バンドギャップに関係するとともにその結果である可能性があり、一方図5bでは、スペクトル506、508、510の反射ピークが、絹フィブロイン逆オパールの二次バンドギャップに関係するとともにその結果である可能性があると推論した。実施例8:フォトニックバンド構造コロイド結晶および絹フィブロイン逆オパール構造体のフォトニックバンド構造が、平面波拡張法を用いて算出された。平面波拡張法PWEは、マックスウェルの方程式を方程式から固有値問題を構築することによって解く、電磁気学の計算技術に関係する。本方法は、特定のフォトニック結晶形状のバンド構造分散関係の解法として、一般に用いられている。数値シミュレーションは、商用ソフトウェアRSoftDesignを用いて実行された。最初の20バンドは、コロイド結晶および絹フィブロイン逆オパールの双方について算出された。コロイド結晶については、コロイド粒子は、最密充填とみなされた。絹フィブロイン逆オパールについては、FCC結晶は、最密充填球半径を単位として、内側半径が1.0最密充填空気球に接するで外側半径が1.1の絹フィブロイン殻を重ね合わせたものとしてうまく表される。図6aに、FCCブリルアンゾーンにおける高対称性方向に沿ったコロイド結晶のバンド構造を示す。y軸は入射光周波数、x軸はフォトニック結晶のFCCブリルアンゾーンにおける高対称性方向である。結晶のコロイド粒子の屈折率は、約1.59とする。図6aのバンド構造から、立体FCCコロイド結晶は、完全なフォトニックバンドギャップにはならない。ただし、部分的フォトニックバンドギャップ602がΓ-L方向111に沿って存在し、そのバンドギャップは、a/λ=0.6ここで0.6は1/1.59から得られる周波数に位置している。図6bに、絹フィブロイン逆オパールのバンド構造を示す。絹フィブロインの屈折率は、約1.497とする。ΓからLへの方向に沿って2つのバンドギャップ604、606が存在することが見出された。すなわち、Γ点とL点との間の一次ストップギャップa/λ=0.7、0.7は1/1.497から得られるを超えて、より高周波数のストップバンドa/λ=1.46があり、これを二次バンドギャップと称する。二次バンドギャップの値である1.46は、バンド構造のシミュレーションから、商用ソフトウェアRSoftを用いて求められた。これらのギャップは、垂直光入射での反射率のピークと、直接的に比較される。表2は、240nmコロイド結晶構造体および様々な逆絹オパールについての理論バンドギャップ値および測定された反射ピーク値を表にしたものである。数値シミュレーションの理論的結果と実測値とを比較することにより、240nmコロイド結晶構造体の緑色および240nm絹フィブロイン逆オパール構造体の紫色が、FCC構造体の第1バンドギャップにより生じるとともに、FCC構造の二次バンドギャップから500nm、600nm、700nm絹フィブロイン逆オパール構造体の紫色、緑色、赤色がそれぞれ現れることが、発明者によって認知された。これは、不可視域である赤外IR域にそれらの一次バンドギャップ波長があることが明らかに分かるためである。したがって、反射強度は、図5aのスペクトル502、504において、図5bのスペクトル506、508、510よりも強い。上述のことから、発明者は、絹フィブロイン逆オパール構造体が他のフォトニックバンドギャップ例えば、ある方向に沿った2つのフォトニックバンドギャップを有することを認知した。このように、絹フィブロイン逆オパール構造体について2つの反射ピークが得られる。これにより、紫外および赤外波長域の色を含む混合構造色を生成するのに役立つ。例えば、絹フィブロイン逆オパール構造体は、第1の色のための一次バンドギャップ波長および第2の色のための二次バンドギャップ波長を有してもよく、これにより、混合構造色を生じうる。一次および二次バンドギャップの位置は、フォトニック結晶のパラメータにより制御される例えば、屈折率、格子定数。図14に、500nm絹フィブロイン逆オパール構造体を用いて形成した、構造色のある絹材料の反射スペクトル1402を示す。観測される可視色は紫であるが、反射スペクトル内に2つのピーク1404、1406がある。ピーク1404は約450nm紫光に位置し、ピーク1406は約850nmに位置している近赤外域。また、発明者は、絹地内に異なる大きさのオパール/逆オパール構造体を作製することにより、複数の反射も得られることも認知した。例えば、500nmコロイド粒子を用いた絹フィブロイン逆オパール構造体と、700nmコロイド粒子を用いた絹フィブロイン逆オパール構造体とを共に絹地内に作製することにより、紫光反射および赤色光反射が得られる。実施例9:保護被覆層を有する色付きの絹地の作製他の実施例として、構造色が付された絹地が作製された。デガミングされたdegummed一片の絹地が布地基材として与えられた。デガミング手順は、図15の作業1504と実質的に同一である。通例、絹地は疎水性であるため、絹地は、より親水性を得るように処理された。この他に、絹地は、より親水性を得るまで、紫外光またはX線処理されてもよい。水接触角watercontactangle測定値が60度以下であれば、布地は親水性とみなすことができる。処理は約1時間行われた。発明者は、布地を親水性にすると、絹地表面においてコロイド粒子が自己集合しやすくなることを認知した。前処理は、既に親水性の布地に対しては省略してもよい。約300nm径のコロイド粒子が、デガミングしてUV処理した絹地の表面上に結晶化した。再生絹フィブロインは、結合材料として用いられ、コロイド粒子間の空隙に染み込み、絹フィブロインオパール構造体を形成した。絹フィブロインは、絹フィブロインオパール構造体または絹フィブロイン逆オパール構造体を布地基材に結合/接着するための結合溶液として機能する。絹フィブロイン逆オパール構造体が選択肢として望ましい場合、コロイド粒子がエッチングされて、空気球を形成可能である。さらにもう一層の再生絹フィブロインを、絹地上の絹フィブロインオパール構造体または絹フィブロイン逆オパール構造体上に、被覆層として付与してもよい。再生絹フィブロインを構造体上に注ぐことは、容易である。被覆層には、退色を低減させるここと、構造体を物理的損傷から保護すること等、複数の役割があってもよい。発明者は、絹地/繊維の疎水性が布地/繊維上のコロイド粒子の集合を妨げるように見えることを認知した。したがって、布地/繊維を処理してより親水化することは有益である。また、発明者は、構造色が布地/繊維に強くは結合せず、したがって色が退色することを認知した。このように、ある実施形態においては、絹フィブロイン溶液の被覆層は、絹地上のコロイド結晶上に付与され、または絹フィブロインオパール/逆オパール構造体上に追加の層として付与されて、固化されてもよい。追加された絹フィブロイン層は、絹地/絹繊維に強く結合し、これにより絹地または絹フィブロインオパール/逆オパール構造体上のコロイド結晶が布地上に実質的に永久に残るとともに、時間がたっても退色しないようにすることが可能になる。また、生成された色は、他の色付与の形態よりも比較的光沢に富むことも観測される。実施例10:255nmポリスチレン球を用いて作成される色付きの絹地の作製255nm径のコロイドポリスチレン球が用いられ、絹地上にFCC構造格子を形成した。図7aに、絹地上のコロイド粒子の走査型電子顕微鏡画像702を示す。電子ビームエネルギは約10kVであり、倍率は約30,000倍である。画像702は、コロイド結晶111面を示し、結晶の格子定数は、約a=sqrt2×d=sqrt2×240nm=340nmである。図7bに、コロイド結晶上の再生絹フィブロイン被覆の走査型電子顕微鏡画像704を示す。結果的に得られた構造体は、絹地上の絹フィブロインオパール構造体である。電子ビームエネルギは約5kVであり、倍率は約10,000倍である。内部コロイド結晶は、絹フィブロイン層に囲まれており、これにより構造色が布地上にしっかりと残る。布地は、可視のオレンジ色になった。実施例11:240nmポリスチレン球を用いて作成される色付きの絹地の作製240nm径のコロイドポリスチレン球が用いられて、絹地上にFCC構造格子を形成した。図11aは、オパール構造体の走査型電子顕微鏡画像1102である。図11bは、コロイド粒子間の空隙に絹フィブロイン溶液を染み込ませ、コロイド粒子をテトラヒドロフランでエッチング処理し、空気球穴を形成することにより形成した、逆オパール構造体の走査型電子顕微鏡画像1104である。実施例12:255nmポリスチレン球を用いて作成される色付きの絹地の作製255nm径のコロイドポリスチレン球が用いられて、絹地上にFCC構造格子を形成した。図8は、垂直入射光での、絹地基材上の絹フィブロインオパール構造体の構造色が付された絹地の反射スペクトルである。802に示す反射ピークは、約580nmである。コロイド結晶のバンド構造から、111方向に沿って計算された反射ピークの位置は、λ=a/0.6=255×sqrt2/0.6=約600nmである。ここで、0.6は1/1.59から得られ、1.59は、コロイド結晶の屈折率である。観測および測定によれば、現れた構造色は少し量だけずれた青であり、この量は、測定値である約580nmと算出値である約600nmとの差分となる20nmである。任意の理論に限定される意図ではないが、発明者は、これは絹地の非平坦性による可能性があると推論している。ほとんどの布地と同様、現れた色は、見る角度の変化に応じて変わることがある。図9aおよび図9bに、構造色が付された絹地の異なる倍率における明視野光学顕微鏡画像を示す。約580nmの測定値に応じて、絹フィブロインオパール構造体の絹地は、オレンジ色を反射する。実施例13:様々な製造段階における絹材料の分析粒径240nmのコロイドポリスチレンビーズが、まず絹繊維上に結晶構造体を形成するために用いられた。次いで絹フィブロインが加えられて、オパール構造体が形成された。その後、この構造体は、ポリスチレンをテトラヒドロフランで溶解することにより、逆オパール構造体へと転換された。図10に、例示的な実施形態における垂直光入射での光学反射スペクトル1002、1004、1006を示す。スペクトル1002は、シリコン基材上に形成された従来の240nmコロイド結晶のものである。スペクトル1004は、絹地/絹繊維上の240nmコロイド結晶のものである。スペクトル1006は、絹地/絹繊維上の240nm逆オパール構造体のものである。コロイド結晶スペクトル1002の反射ピークは、可視の緑色となる約560nmとなることが、観測された。絹地/絹繊維上のコロイド結晶のスペクトル1004について、反射ピークの位置は約580nmである。絹地/絹繊維に埋め込まれた逆オパール構造体のスペクトル1006について、反射ピークの位置は約430nmである。コロイド結晶構造体を有する絹ポリスチレン粒子間の空隙に追加の絹フィブロインを加えていないは、反射ピークが560nmである。絹フィブロインが結晶の空隙に追加されると、反射ピークは約580nmへとずれる。ポリスチレンが除去されて逆オパール構造体が生成されると、ピークは約430nmへとずれる。実施例14:赤外または紫外反射布地材料の作製フォトニック結晶を絹地上に集合させた。フォトニック結晶のフォトニックバンドギャップを紫外UVまたは赤外波長域に配置することにより、結果として得られた構造色付きの絹地は、UVまたは赤外反射/遮断布作製用の材料として有用となる。フォトニック結晶は、155nmコロイドポリスチレン粒子および絹フィブロインを用いて作製され、オパール構造体をとる。図12は、絹地基材に集合したフォトニック結晶の反射スペクトル1202を示す。反射最小点reflectiveminimumpoint1204がUV域内の波長である約300nmとなることが観測された。したがって、絹地上に集合したフォトニック結晶は、コロイド粒子の大きさを選択することにより、UV光を遮断するよう機能するように調整可能である。同様に、フォトニックバンドギャップが赤外波長域内となるように、コロイド粒子を選択してもよい。すなわち、微小球の大きさを適切に選択することにより、フォトニック結晶のバンドギャップは、赤外波長域約700nmよりも高い内に調整可能である。例えば、ポリスチレン球からなるコロイド粒子については、バンドギャップλ=a/0.6であり、ここで、aは格子定数、であり、dはコロイド粒子の直径である。本開示は、本願記載の特定の実施形態に限定されるものではない。実施形態は様々な態様を説明するためのものである。当業者には明らかであるように、様々な修正および変更が、その精神および範囲から逸脱することなく可能である。本明細書に列挙されたものの他に、本開示の範囲内の機能的に等価な方法および装置が、上記内容から当業者に明らかである。このような修正および変更は、添付の特許請求の範囲内となるように意図されている。本開示は、各請求項にとって等価と認められるものの全範囲とともに、添付の特許請求の範囲の用語によってのみ限定されるべきものである。本開示は、特定の方法、試薬、化合物、組成、生物系に限定されるものではないことが、理解されるであろう。これらは当然変化することがある。また、ここで用いられている用語は、特定の実施形態を記述する目的のみのものであり、限定を意図するものではないことが、理解されるであろう。本明細書における実質的にすべての複数形および/または単数形の用語の使用に対して、当業者は、状況および/または用途に適切なように、複数形から単数形に、および/または単数形から複数形に変換することができる。様々な単数形/複数形の置き換えは、理解しやすいように、本明細書で明確に説明することができる。通常、本明細書において、特に添付の特許請求の範囲例えば、添付の特許請求の範囲の本体部において使用される用語は、全体を通じてオープンなopen用語として意図されていることが、当業者には理解されよう例えば、用語含むincludingは、含むがそれに限定されないincludingbutnotlimitedtoと解釈されるべきであり、用語有するhavingは、少なくとも有するhavingatleastと解釈されるべきであり、用語含むincludesは、含むがそれに限定されないincludesbutisnotlimitedtoと解釈されるべきである、など。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句少なくとも1つのatleastoneおよび1つまたは複数のoneormoreを使用して請求項の記載を導くことを含む場合がある。しかし、そのような句の使用は、同一の請求項が、導入句1つまたは複数のまたは少なくとも1つのおよびaまたはanなどの不定冠詞を含む場合であっても、不定冠詞aまたはanによる請求項の記載の導入が、そのように導入される請求項の記載を含む任意の特定の請求項を、単に1つのそのような記載を含む実施形態に限定する、ということを示唆していると解釈されるべきではない例えば、aおよび/またはanは、少なくとも1つのまたは1つまたは複数のを意味すると解釈されるべきである。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう例えば、他の修飾語なしでの2つの記載tworecitationsの単なる記載は、少なくとも2つの記載、または2つ以上の記載を意味する。さらに、A、BおよびC、などの少なくとも1つに類似の慣例表現が使用されている事例では、通常、そのような構文は、当業者がその慣例表現を理解するであろう意味で意図されている例えば、A、B、およびCの少なくとも1つを有するシステムは、Aのみ、Bのみ、Cのみ、AおよびBを共に、AおよびCを共に、BおよびCを共に、ならびに/またはA、B、およびCを共に、などを有するシステムを含むが、それに限定されない。A、B、またはC、などの少なくとも1つに類似の慣例表現が使用されている事例では、通常、そのような構文は、当業者がその慣例表現を理解するであろう意味で意図されている例えば、A、B、またはCの少なくとも1つを有するシステムは、Aのみ、Bのみ、Cのみ、AおよびBを共に、AおよびCを共に、BおよびCを共に、ならびに/またはA、B、およびCを共に、などを有するシステムを含むが、それに限定されない。2つ以上の代替用語を提示する事実上いかなる離接する語および/または句も、明細書、特許請求の範囲、または図面のどこにあっても、当該用語の一方oneoftheterms、当該用語のいずれかeitheroftheterms、または両方の用語bothtermsを含む可能性を企図すると理解されるべきであることが、当業者にはさらに理解されよう。例えば、句AまたはBは、AまたはBあるいはAおよびBの可能性を含むことが理解されよう。さらに、本開示の特徴または態様が、マーカッシュグループによって記述されている場合、当業者は、それによって、本開示は、マーカッシュグループの任意の個々の要素または要素のサブグループによっても記述されることを、認識するであろう。当業者により理解されるように、書面による説明を提供する観点等、任意すべての目的について、本明細書に開示されたすべての範囲はまた、それらの任意すべてのありうる下位範囲および下位範囲の組み合わせを包含する。任意のリストアップされた範囲が、少なくとも2等分、3等分、4等分、5等分、10等分等に分割した同範囲を実質的に記述および実現するものとして、容易に認識されうる。非限定的な例として、ここで考察した各範囲は、三分割の下位、中位、上位部分等に容易に分割されうる。当業者により理解されるように、までupto、少なくともatleast等のすべての言語は、その列挙された数を含み、上述したように下位範囲へと分割可能な範囲を参照する。最後に、当業者に理解されるように、ある範囲は個々の要素を含む。このように、例えば、1~3個のセルを有するグループは、1個、2個または3個のセルを有するグループを表す。同様に、1~5個のセルを有するグループは、1個、2個、3個、4個または5個のセルを有するグループを表し、以下同様である。上述の内容から、本開示の様々な実施形態は説明のために本明細書に記述されていること、および本開示の範囲および精神から逸脱することなく様々な修正がなされうることが理解されるであろう。したがって、本明細書に開示された様々な実施形態は、限定を意図したものではなく、本来の範囲および精神は、以下の特許請求の範囲に示される。"